(57)【要約】【課題】白色無機顔料または白色樹脂粒子を用いず、パステル調の色調を得ることができるとともに、筆記具とした場合インキの分散安定性が得られ、またインキドロップ、筆記具の正倒立による色の濃淡を防ぐことができる効果があり、さらに筆記具容器からのインキ洩れの恐れもない中芯式筆記具用水性顔料インキ組成物を得る。【解決手段】  顔料０．５〜７重量％、水溶性樹脂２〜１０重量％及びインキ粘度を３．５〜１０ｍＰａ・ｓとすることで、パステル調の色調を得ることができるとともに、筆記具とした場合インキの分散安定性を得られ、またインキドロップ、筆記具の正倒立放置後の色の濃淡を防ぐことができる効果がある。さらに筆記具容器からのインキ洩れの恐れもない。【選択図】なし【特許請求の範囲】
【請求項１】
着色材として白色無機顔料または白色樹脂粒子を含まない中芯式筆記具用水性顔料インキ組成物において、顔料がインキ全量に対し０．５〜７重量％、水溶性樹脂が２〜１０重量％であって、且つ粘度が３．５〜１０ｍＰａ・sであることを特徴とする中芯式筆記具用水性顔料インキ組成物。
【請求項２】
前記白色無機顔料または白色樹脂粒子以外の顔料が、キナクリドンレッド、ＤＰＰレッド、フタロシアニンブルー、フタロシアニングリーン、アゾイエロー、ジスアゾイエローの中から選ばれる１種又は２種以上を含む請求項１記載の中芯式筆記具用水性顔料インキ組成物。
【請求項３】
前記キナクリドンレッド、ＤＰＰレッド、フタロシアニンブルー、フタロシアニングリーン、アゾイエロー、ジスアゾイエローの中から選ばれる１種又は２種以上の顔料がインキ全量に対し少なくとも０．１〜７重量％含む請求項２記載の中芯式筆記具用水性顔料インキ組成物。
【請求項４】
前記水溶性樹脂がアクリル酸樹脂、スチレン−アクリル酸樹脂、スチレン−マレイン酸樹脂の中から選ばれる１種又は２種以上である請求項１記載の中芯式筆記具用水性顔料インキ組成物。
【請求項５】
インキ収容部として繊維束が収束された中芯と、当該中芯に収容されたインキを流出するペン先を有する中芯式筆記具であって、
上記インキが、着色材として白色無機顔料または白色樹脂粒子を含まないインキであり、顔料がインキ全量に対し０．５〜７重量％、水溶性樹脂が２〜１０重量％であって、且つ粘度が３．５〜１０ｍＰａ・sである中芯式筆記具。
【請求項６】
インキ収容部として繊維束が収束された中芯と、当該中芯に収容されたインキを流出するペン先を有する中芯式筆記具であって、
上記インキが、着色材として白色無機顔料または白色樹脂粒子を含まないインキであり、
前記白色無機顔料または白色樹脂粒子以外の顔料、及び水溶性樹脂が含まれ、
前記白色無機顔料または白色樹脂粒子以外の顔料が、キナクリドンレッド、ＤＰＰレッド、フタロシアニンブルー、フタロシアニングリーン、アゾイエロー、ジスアゾイエローの中から選ばれる１種又は２種以上であり、
前記水溶性樹脂が、アクリル酸樹脂、スチレン−アクリル酸樹脂、スチレン−マレイン酸樹脂の中から選ばれる１種又は２種以上であり、
インキ全量に対し、
前記白色無機顔料または白色樹脂粒子以外の顔料が０．５〜７重量％、
前記水溶性樹脂が２〜１０重量％であって、
且つ粘度が３．５〜１０ｍＰａ・sである、
中芯式筆記具。
【請求項７】
前記ペン先が、ボール、繊維、プラスチック芯、ブラシ状物、筆状物のいずれかからなる請求項６記載の中芯式筆記具。
【発明の詳細な説明】
【技術分野】
【０００１】
本発明は中芯式筆記具用水性顔料インキ組成物に関するものである。更に詳しく言えば、筆跡が白い紙の上でパステル調を有し、且つインキ洩れ、筆跡の濃淡等の不具合がない中芯式筆記具用水性顔料インキ組成物に関するものである。
【背景技術】
【０００２】
従来、パステル調筆記具用水性顔料インキ組成物としては、特公平０８−００９７０３号公報（特許文献１参照）や特公平０８−００９７０４号公報（特許文献２参照）に開示されているものが公知である。かかるパステル筆記具用水性顔料インキ組成物は、パステル調（筆跡を不透明とする）を出すために、酸化チタン等の白色無機顔料又は白色樹脂粒子を用いている。
【特許文献１】特公平０８−００９７０３号公報
【特許文献２】特公平０８−００９７０４号公報
【発明の開示】
【発明が解決しようとする課題】
【０００３】
しかしながら、前記従来のパステル筆記具用水性顔料インキ組成物は、中芯式筆記具に用いた場合、該白色無機顔料または白色樹脂粒子が沈降するため中芯内での経時分散安定性が悪く、またペン先からのインキ流出性が悪いという問題があった。
本発明の目的は、前記のような中芯式筆記具における経時分散安定性及びインキ流出性の欠点を克服し、かつパステル調の筆跡が得られる筆記具用水性顔料インキ組成物を提供することである。
【課題を解決するための手段】
【０００４】
本発明は、着色材として白色無機顔料または白色樹脂粒子を含まない中芯式筆記具用水性顔料インキ組成物において、顔料がインキ全量に対し０．５〜７重量％、水溶性樹脂が２〜１０重量％であつて、且つ粘度が３．５〜１０ｍＰａ・sであることを特徴とする中芯式筆記具用水性顔料インキ組成物である。
これにより、かかるインキを筆記具の中芯に収容させても、筆跡はパステル調が得られるとともに、ペン先でのインキドロップが起らず、また中芯内でインキの分散安定性が良いという効果がある。
【０００５】
なお、本発明における粘度は、ＥＬＤ型粘度計を用いて測定され、３°１４′コーンローターを使用し、２０℃、５０ｒｐｍの条件での測定値である。
【０００６】
また前記白色無機顔料または白色樹脂粒子以外の顔料が、キナクリドンレッド、ＤＰＰレッド、フタロシアニンブルー、フタロシアニングリーン、アゾイエロー、ジスアゾイエローの中から選ばれる１種又は２種以上である請求項１記載の中芯式筆記具用水性顔料インキ組成物とすることで、耐光性が良いという効果がある。さらに前記水溶性樹脂がアクリル酸樹脂、スチレン−アクリル酸樹脂、スチレン−マレイン酸樹脂の中から選ばれる１種又は２種以上である請求項１又は請求項２記載の中芯式筆記具用水性顔料インキ組成物とすることで、さらに分散安定性が良くなる効果があることを見出した。
【０００７】
即ち、本発明の中芯式筆記具用水性顔料インキ組成物は、着色剤として白色無機顔料または白色樹脂粒子を含まず、白色無機顔料または白色樹脂粒子以外の顔料がインキ全量に対し０．５〜７重量％とすることでパステル調が得られる。しかし、水溶性樹脂の含有量が従来のように２重量％未満では、インキの粘度が２ｍＰａ・s程度となり、インキドロップ、分散安定性が悪いという問題があった。そこで、該水溶性樹脂を２〜１０重量％と従来に比較して配合比率を高め、インキ粘度を３．５〜１０ｍＰａ・sに調整することで上記問題を解決した。
【０００８】
さらに本発明では、着色材として、キナクリドンレッド、ＤＰＰレッド、フタロシアニンブルー、フタロシアニングリーン、アゾイエロー、ジスアゾイエローから選択された少なくとも１種が含まれていることが好ましい。
【０００９】
特に本発明ではキナクリドンレッド、ＤＰＰレッド、フタロシアニンブルー、フタロシアニングリーン、アゾイエロー、ジスアゾイエローから選択された少なくとも１種が組成物全量に対し少なくとも０．１重量％〜７重量％含まれていることが好ましい。
更に水溶性樹脂がアクリル酸樹脂、スチレン−アクリル酸樹脂、スチレン−マレイン酸樹脂から選択された少なくとも１種又は２種以上であることが好ましい。
【発明の効果】
【００１０】
以上のように本発明の中芯式筆記具用水性顔料インキは、白色顔料を用いず、特定量の顔料と特定量の水溶性樹脂及び特定のインキ粘度としたことで、パステル調の色調を得ることができるとともに、筆記具とした場合インキの分散安定性が得られ、またインキドロップ、筆記具の正倒立による色の濃淡を防ぐことができる効果がある。さらに筆記具容器からのインキ洩れの恐れもない。
従って、本発明のインキ組成物は、公知の構造を備えた中芯式筆記具に適用することができる。例えば、インキ収容部として繊維束が収束された中芯を有し、中芯に貯蔵されたインキを流出するペン先(チップ)を有する筆記具であり、例えば前記ペン先としては例えばボール、繊維、プラスチック芯、ブラシ状物、筆状物が備えられている筆記具である。
【発明を実施するための最良の形態】
【００１１】
本発明の中芯式筆記具用水性顔料インキ組成物には、着色材として白色無機顔料または白色樹脂粒子を含まない中芯式筆記具用水性顔料インキ組成物であり、白色無機顔料または白色樹脂粒子以外の顔料がインキ全量に対し０．５〜７重量％、水溶性樹脂が２〜１０重量％であつて、且つ粘度が３．５〜１０ｍＰａ・sであることで、経時分散安定性及びパステル調が得られることを特徴とする中芯式筆記具用水性顔料インキ組成物である。
【００１２】
本発明に使用される着色材としては、通常の有機顔料が使用でき、アゾ顔料として不溶性アゾ顔料であるモノアゾ顔料（β−ナフトール系、ナフトールＡＳ系、アセト酢酸アリールアミド系、ピラゾロン系アセト酢酸アリニド系、ハンザーエロー系、ファーストイエロー系）やジスアゾ系（縮合アゾ顔料を除く）（アセト酢酸アリールアミド系、ピラゾロン系）及びアゾレーキ（溶性アゾ顔料）（β−ナフトール系、β−オキシナフトエ酸系（ＢＯＮ酸系）、ナフトールＡＳ系、アセト酢酸アリリド系）、さらに縮合アゾ顔料、キレートアゾ顔料、また多環式顔料としてフタロシアニン系、アントラキノン系（スレン系）（バット染料系、キレート型）、 ペリレン系・ペリノン系、インジゴ系・チオインジゴ系、キナクリドン系、ジオキサジン系、イソインドリノン系、キノフタロン系、金属錯体顔料（ニトロ系Ｎｉ錯体、アゾメチン系Ｃｕ錯体、アゾ系Ｎｉ錯体）、メチン・アゾメチン系等の顔料が使用でき、耐光性の点でキナクリドンレッド、ＤＰＰレッド、フタロシアニンブルー、フタロシアニングリーン、アゾイエロー、ジスアゾイエローの顔料が好ましい。尚、これらの着色材は単独又は二種以上組合わせて使用できる。
【００１３】
これらの顔料の使用量は組成物全量に対して０．５〜７重量％使用でき、好ましくは１〜５重量％使用できる。０．５重量％未満では筆跡が薄くなり、７重量％を超えるとパステル調の色調が得られない。また、キナクリドンレッド、ＤＰＰレッド、フタロシアニンブルー、フタロシアニングリーン、アゾイエロー、ジスアゾイエローの中から少なくとも１種使用する場合は、これら以外の顔料を併用できるが、その場合キナクリドンレッド、ＤＰＰレッド、フタロシアニンブルー、フタロシアニングリーン、アゾイエロー、ジスアゾイエローの使用量は、０．１〜７重量％の範囲で使用することが、耐光性及び筆記特性の点で好ましい。さらに好ましい使用範囲は、１〜５重量％である。
【００１４】
本発明に使用する水溶性樹脂としては、水性筆記具に使用する水溶性樹脂が使用でき、具体的にはアクリル酸樹脂、スチレン−アクリル酸樹脂、スチレン−マレイン酸樹脂等が挙げられる。水溶性樹脂の使用量は、組成物全量に対して２〜１０重量％使用でき、好ましくは２〜５重量％の使用できる。２重量％未満ではインキ粘度が低くなり、インキドロップや顔料の分散安定性が悪くなる。また、１０重量％を超えるとインキ粘度が高くなり過ぎインキの流出が悪くなる。
【００１５】
溶媒としては、水を用いる。その使用量は通常４０〜６０重量％の範囲である。水の使用量が４０重量％未満ではインキ粘度が高くなり過ぎインキ流出が悪くなる。６０重量％を超えると筆跡の乾燥性が悪くなる。
【００１６】
本発明には湿潤剤として水溶性有機溶剤を用いることもできる。水溶性有機溶剤を用いる場合、その水溶性有機溶剤としては、グリセリン、エチレングリコール、ジエチレングリコール、プロピレングリコール等が使用できる。これらの水溶性有機溶剤は単独又は二種以上組み合わせて使用できる。これらの水溶性有機溶剤の使用量は組成物全量に対して１０〜３０重量％の範囲が好ましい。使用量が１０重量％未満では湿潤効果が弱く、筆記カスレが生じ、３０重量％を超えると筆跡の乾燥性が悪くなり、また耐水性が弱くなる。
【００１７】
また、界面活性剤を使用しても良い。界面活性剤としては、アニオン活性剤（カルボン酸型、硫酸エステル型、スルホン型、燐酸エステル型）、ノニオン活性剤（エーテル型、エステル型、アミノエーテル型、アルキルアミド型）及びその他フッ素系活性剤、シリコーン系活性剤、反応性活性剤が使用できる。これらの活性剤は単独又は二種以上組み合わせて使用できる。これらの活性剤の使用量は組成物全量に対して５重量％以下，好ましくは０．０５〜３重量％の範囲が好ましい。５重量％を超えるとインキ組成物の分散安定性を阻害させる。
【００１８】
さらに、キャップオフ性（ペン先の乾燥防止）向上の目的で尿素及びその誘導体、糖、糖エステル等を添加しても良い。
その他、必要に応じてｐＨ調整剤、防錆剤、防腐防黴剤等も適宜選択して使用可能である。ｐＨ調整剤としては、カセイソーダ、アンモニア等が使用可能である。防錆剤、防腐剤としては公知のものが使用可能である。
【００１９】
インキ粘度は３．５〜１０ｍＰａ・sに調整する必要がある。当該粘度が３．５ｍＰａ・s未満のときは、顔料分散安定性が悪くなり、またインキドロップ、筆跡の濃淡、インキ漏れ等の不具合が生じる。一方、１０ｍＰａ・sを越えるときはインキ流出が悪くなる。インキの粘度調整の方法としては、顔料、水溶性樹脂、水溶性有機溶剤の使用量の他、活性剤その他の添加剤の使用により調整できる。
【００２０】
次に実施例により本発明をさらに詳細に説明する。なお、本発明の範囲は、これらの実施例の範囲に限定されるものではない。なお実施例及び比較例における粘度の測定にはＥＬＤ型粘度計を用いて測定した。測定条件は、既述の通り、３°１４′をコーンローター使用し、２０℃、５０ｒｐｍで測定した。
【００２１】
実施例
実施例１
表１に示す組成のインキをそれぞれ調製した。先ず、水溶性樹脂液（スチレン−アクリル酸樹脂２０重量％、カセイソーダ２重量％および水７８重量％）２５重量部にアゾ系黄色顔料２５重量部、エチレングリコール２０重量部、ブチルセロソルブ２重量部、水２８重量部を加え、公知のビーズミルで分散し、顔料濃度が水性顔料分散体Ａ全量に対して１７重量％になるように水３２重量部を更に加え、水性顔料分散体Ａを得た。次に、この水性顔料分散体Ａに、表１に示す配合量で、グリセリン２７重量部、尿素１０重量部、水２８．８重量部、防腐・防黴剤としてコートサイドＨ（武田薬品製）０．１重量部及びプロクセルＸＬ−２（アビシア製）０．１重量部、前記水溶性樹脂液（スチレン−アクリル酸樹脂２０重量％、カセイソーダ２重量％および水７８重量％）５重量部を加え、水性顔料インキを得た。
【００２２】
実施例２
表１に示す組成のインキをそれぞれ調製した。まず、水溶性樹脂液（スチレン−アクリル酸樹脂２０重量％、カセイソーダ２重量％および水７８重量％）２５重量部にキナクリドン系赤色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｂを得た。次に、この水性顔料分散体Ｂに、グリセリン２８重量部、尿素１０重量部、水４１．５重量部、コートサイドＨ ０．１重量部、プロクセルＸＬ−２  ０．１重量部、前記水溶性樹脂液（スチレン−アクリル酸樹脂２０重量％、カセイソーダ２重量％および水７８重量％）１５重量部を加え、水性顔料インキを得た。
【００２３】
実施例３
表１に示す組成のインキをそれぞれ調製した。まず、水溶性樹脂液（スチレン−アクリル酸樹脂２０重量％、カセイソーダ２重量％および水７８重量％）２５重量部にＤＰＰ系赤色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｃを得た。次に、この水性顔料分散体Ｃに、グリセリン２５重量部、尿素１０重量部、水４１．０重量部、コートサイドＨ ０．１重量部、プロクセルＸＬ−２ ０．１重量部、前記水溶性樹脂液（スチレン−アクリル酸樹脂２０重量％、カセイソーダ２重量％および水７８重量％）１５重量部を加え、水性顔料インキを得た。
【００２４】
実施例４
表１に示す組成のインキをそれぞれ調製した。まず、水溶性樹脂液（スチレン−アクリル酸樹脂２０重量％、カセイソーダ２重量％および水７８重量％）２５重量部にフタロシアニン系緑色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｄを得た。次に、この水性顔料分散体Ｄに、グリセリン２５重量部、尿素１０重量部、水４１．７重量部、コートサイドＨ  ０．１重量部、プロクセルＸＬ−２  ０．１重量部、前記水溶性樹脂液（スチレン−アクリル酸樹脂２０重量％、カセイソーダ２重量％および水７８重量％）１５重量部を加え、水性顔料インキを得た。
【００２５】
実施例５
表１に示す組成のインキをそれぞれ調製した。まず、水溶性樹脂液（スチレン−アクリル酸樹脂２０重量％、カセイソーダ２重量％および水７８重量％）２５重量部にフタロシアニン系青色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｅを得た。次に、この水性顔料分散体Ｅに、グリセリン２８重量部、尿素１０重量部、水４３．０重量部、コートサイドＨ  ０．１重量部、プロクセルＸＬ−２  ０．１重量部、前記水溶性樹脂液（スチレン−アクリル酸樹脂２０重量％、カセイソーダ２重量％および水７８重量％）１５重量部を加え、水性顔料インキを得た。
【００２６】
比較例１
表１に示す組成のインキをそれぞれ調製した。先ず、水溶性樹脂液（スチレン−アクリル酸樹脂２０重量％、カセイソーダ２重量％および水７８重量％）２５重量部にアゾ系黄色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ａを得た。次に、この水性顔料分散体Ａの２９重量部に、酸化チタン分散体３．０重量部、グリセリン２７重量部、尿素１０重量部、水２８．８重量部、防腐・防黴剤としてコートサイドＨ（武田薬品製）０．１重量部及びプロクセルＸＬ−２（アビシア製）０．１重量部、前記水溶性樹脂液（スチレン−アクリル酸樹脂２０重量％、カセイソーダ２重量％および水７８重量％）５重量部を加え、水性顔料インキを得た。
【００２７】
比較例２
表１に示す組成のインキをそれぞれ調製した。まず、水溶性樹脂液（スチレン−アクリル酸樹脂２０重量％、カセイソーダ２重量％および水７８重量％）２５重量部にアゾ系黄色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ａを得た。次に、この水性顔料分散体Ａに、グリセリン２７重量部、尿素１０重量部、水３３．８重量部、コートサイドＨ  ０．１重量部、プロクセルＸＬ−２  ０．１重量部を加え、水性顔料インキを得た。
【００２８】
比較例３
表１に示す組成のインキをそれぞれ調製した。まず、水溶性樹脂液（スチレン−アクリル酸樹脂２０重量％、カセイソーダ２重量％および水７８重量％）２５重量部にキナクリドン系赤色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｂを得た。次に、この水性顔料分散体Ｂに、グリセリン２８重量部、尿素１０重量部、水５６．５重量部、コートサイドＨ  ０．１重量部、プロクセルＸＬ−２  ０．１重量部を加え、水性顔料インキを得た。
【００２９】
比較例４
表１に示す組成のインキをそれぞれ調製した。まず、水溶性樹脂液（スチレン−アクリル酸樹脂２０重量％、カセイソーダ２重量％および水７８重量％）２５重量部にＤＰＰ系赤色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｃを得た。次に、この水性顔料分散体Ｃに、グリセリン２５重量部、尿素１０重量部、水５６．０重量部、コートサイドＨ  ０．１重量部、プロクセルＸＬ−２  ０．１重量部を加え、水性顔料インキを得た。
【００３０】
比較例５
表１に示す組成のインキをそれぞれ調製した。まず、水溶性樹脂液（スチレン−アクリル酸樹脂２０重量％、カセイソーダ２重量％および水７８重量％）２５重量部にフタロシアニン系緑色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｄを得た。次に、この水性顔料分散体Ｄに、グリセリン２５重量部、尿素１０重量部、水５６．７重量部、コートサイドＨ  ０．１重量部、プロクセルＸＬ−２  ０．１重量部を加え、水性顔料インキを得た。
【００３１】
比較例６
表１に示す組成のインキをそれぞれ調製した。まず、水溶性樹脂液（スチレン−アクリル酸樹脂２０重量％、カセイソーダ２重量％および水７８重量％）２５重量部にフタロシアニン系青色顔料２５重量部、エチレングリコール２０重量部、ブチルセロソルブ２重量部、水２８重量部を加え、公知のビーズミルで分散し、顔料濃度が１７重量％になるように水３２重量部を加え、水性顔料分散体Ｅを得た。次に、この水性顔料分散体Ｅに、グリセリン２８重量部、尿素１０重量部、水５８．０重量部、コートサイドＨ  ０．１重量部、プロクセルＸＬ−２  ０．１重量部を加え、水性顔料インキを得た。
【表１】
2004231943.tif 000002
【００３２】
（表注）
１）酸化チタン分散体：水溶性樹脂液２５重量部に酸化チタン２５重量部、エチレングリコール２０重量部、水３０重量部を加え、公知のビーズミルで分散し、酸化チタン濃度が１７重量％になるように水３２重量部を添加した組成からなる。なお、水溶性樹脂液は、スチレン−アクリル酸樹脂２０重量％、カセイソーダ２重量％および水７８重量％で構成され、水溶性樹脂はスチレン−アクリル酸樹脂である。
２）顔料濃度：インキ全量中の顔料濃度（重量％）
３）水溶性樹脂：顔料分散体Ａ〜Ｅ中に含まれるスチレン−アクリル酸樹脂であって、インキ全量中における濃度（重量％）
４）水溶性樹脂：スチレン−アクリル酸樹脂であって、インキ全量中における濃度（重量％）
５）紙面にて手書き筆記して、保存前後の筆跡濃度を目視評価した。
◎は、濃度変化が全くない。○は、ほとんど濃度変化しない。△は、濃度変化が良くわかる。×は、濃度変化が著しい。
【００３３】
実施例及び比較例に示す既述の顔料成分は以下の通りである。
（顔料）
キナクリドン（商品名：クロモフタルピンクＰＴ、チバスペシャリティケミカルズ社製）
フタロシアニンブルー（商品名：ファストゲンブルーＴＧＲ、大日本インキ社製）
フタロシアニングリーン（商品名：ファストゲングリーンＢ、大日本インキ社製）
アゾイエロー（商品名：リオノールイエロー１０ＧＰＴ、東洋インキ社製）
ＤＰＰレッド（商品名：クロモフタルレッド２０３０、チバスペシャリティーケミカルズ社製）
【００３４】
（インキ組成物の評価）
実施例１〜５及び比較例１〜５で得られた水性インキ組成物を、中芯式筆記具に充填し、紙面に筆記して、その筆跡を調べた。更に、筆記した後、その筆記具をそれぞれ正立状態（ペン先を上に向けた状態）又は倒立状態（ペン先を下に向けた状態）にて５０℃でlヶ月間、放置した後、筆記して、筆跡の当初との濃度変化を調べた。結果を表１に示す。
【００３５】
(筆記線と白紙との色差)
白紙上に実施例のインキを筆記し、その筆記線と白紙との色差を評価した。測定器は、ミノルタ社製、商品名「CR−２４１」の色彩色差計であり、ＪＩＳ  Ｚ  ８７２９に準拠して測定した。その結果、白紙のＬ＊は９３．８、ａ＊は０．６、ｂ＊は−１．１であるのに対して、各実施例のインキのＬ＊は６８以上、白紙との色差△Ｅ＊（ａｂ）が４５以下であった。これにより、各実施例のインキは、パステル色としての発色の程度が大きいことを確認した。
【００３６】
（評価結果）
実施例１〜５に係る水性インキ組成物は、パステル調の筆跡を得られ、且つ、正倒立濃度変化筆記性も濃度変化が全く無かった。一方、比較例１〜５に係る水性インキ組成物では、パステル調の筆跡は得られたが、正倒立濃度変化、筆記性は著しく悪かった。
【００３７】
以上のように本発明の中芯式筆記具用水性顔料インキは、白色顔料を用いず、特定量の顔料と特定量の水溶性樹脂及び特定のインキ粘度としたことで、パステル調の色調を得ることができるとともに、中芯式筆記具に適用した場合、インキの分散安定性が得られ、またインキドロップ、筆記具の正倒立による色の濃淡を防ぐことができる効果がある。さらに筆記具容器からのインキ洩れの恐れもない。